"切断予定線に沿ってガラス体を切断するガラス体の切断方法であって、レーザー光を前記切断予定線に沿って照射して、前記切断予定線に沿って前記ガラス体の一方の面に溝を形成する溝形成工程と、該溝形成工程の後、前記一方の面に少なくとも前記溝を覆うように粘着シートを貼り付ける貼付工程と、該貼付工程の後、前記粘着シートを介して前記ガラス体を支持台部上に載置した状態で、前記切断予定線に沿って前記ガラス体の他方の面に切断刃を押し当てて割断応力を加えることで、前記切断予定線に沿って前記ガラス体を切断する切断工程とを有することを特徴とするガラス体の切断方法。請求項1記載のガラス体の切断方法であって、前記粘着シートおよび前記支持台部は、透明材料からなり、前記切断工程では、前記粘着シートおよび前記支持台部を間に挟んで前記一方の面を撮像手段によって撮像することで前記溝の位置を検出し、その検出結果に基づいて前記ガラス体上における前記切断刃の刃先の位置合わせを行うことを特徴とするガラス体の切断方法。請求項1または2に記載のガラス体の切断方法であって、前記粘着シートは、シート材と、前記シート材を前記ガラス体に接着するとともに、紫外線の照射により粘着力が変化する粘着層とを有し、前記切断工程の後、前記粘着シートの前記粘着層に対して紫外線を照射して、前記粘着層の粘着力を低下させる紫外線照射工程を有することを特徴とするガラス体の切断方法。請求項1から3のいずれか1項に記載のガラス体の切断方法を使用して、前記ガラス体として、複数のガラス基板の接合面同士が接合材を介して接合されてなる接合ガラスを切断することにより、前記接合ガラスの内側に電子部品を封入可能なキャビティを備えたパッケージを製造する方法であって、前記切断工程では、複数の前記パッケージの形成領域を隔する前記切断予定線に沿って前記接合ガラスを切断することを特徴とするパッケージの製造方法。請求項4記載のパッケージの製造方法を用いて形成されたパッケージであって、前記接合ガラスの前記一方の面により構成される面の外周縁部に、前記溝が割断されてなる面取り部を有していることを特徴とするパッケージ。請求項5記載のパッケージの前記キャビティ内に、圧電振動片が気密封止されてなることを特徴とする圧電振動子。請求項6記載の圧電振動子が、発振子として集積回路に電気的に接続されていることを特徴とする発振器。請求項6記載の圧電振動子が、計時部に電気的に接続されていることを特徴とする電子機器。請求項6記載の圧電振動子が、フィルタ部に電気的に接続されていることを特徴とする電波時計。ところで、上述のようにウエハ接合体をレーザーにより切断する方法として、ウエハ接合体の表面における切断予定線に沿ってレーザー光を照射してスクライブラインを形成した後、スクライブラインに沿って割断応力を加えて切断する方法も考えられる。ここでこの方法において、スクライブラインに沿って割断応力を加えるときには、まずウエハ接合体を支持台上に載置する。このとき、ウエハ接合体においてスクライブラインが形成された表面を支持台に向けて載置する。そして、ウエハ接合体において表面と反対側の裏面側に切断刃を押し当てて割断応力を加える。しかしながらこの方法では、ウエハ接合体を切断したときに、ウエハ接合体の切断部分から切断片が生じた場合、この切断片が、ウエハ接合体と支持台との間に入り込むおそれがあった。この場合、例えばウエハ接合体における別部分を切断するため、ウエハ接合体に割断応力を加えるとき等に、ウエハ接合体と支持台との間に入り込んだ切断片を起点としてウエハ接合体にクラックが発生し、歩留まりが低下することがあった。本発明は、前述した事情に鑑みてなされたものであって、その目的は、ガラス体へのクラックの発生を抑えることができるガラス体の切断方法、パッケージの製造方法、パッケージ、圧電振動子、発振器、電子機器及び電波時計を提供することである。前記課題を解決するために、本発明は以下の手段を提案している。本発明に係るガラス体の切断方法は、切断予定線に沿ってガラス体を切断するガラス体の切断方法であって、レーザー光を前記切断予定線に沿って照射して、前記切断予定線に沿って前記ガラス体の一方の面に溝を形成する溝形成工程と、該溝形成工程の後、前記一方の面に少なくとも前記溝を覆うように粘着シートを貼り付ける貼付工程と、該貼付工程の後、前記粘着シートを介して前記ガラス体を支持台部上に載置した状態で、前記切断予定線に沿って前記ガラス体の他方の面に切断刃を押し当てて割断応力を加えることで、前記切断予定線に沿って前記ガラス体を切断する切断工程とを有することを特徴とする。この発明によれば、切断工程を、ガラス体の一方の面に溝を覆うように粘着シートを貼り付けた状態で行うので、切断工程時に、ガラス体の切断部分から切断片が生じたとしても、切断片が、粘着シートとガラス体との間に入り込むことを抑えることができる。ここで切断工程の際、粘着シートを介してガラス体を支持台部上に載置した状態で行うので、上述のように、切断片が、粘着シートとガラス体との間に入り込むことを抑えることにより、ガラス体と支持台部との間への切断片の入り込みを抑制することができる。これにより、ガラス体へのクラックの発生を抑制することができる。また、前記粘着シートおよび前記支持台部は、透明材料からなり、前記切断工程では、前記粘着シートおよび前記支持台部を間に挟んで前記一方の面を撮像手段によって撮像することで前記溝の位置を検出し、その検出結果に基づいて前記ガラス体上における前記切断刃の刃先の位置合わせを行ってもよい。この発明によれば、溝と切断刃とを位置合わせすることで、切断予定線に沿って確実に割断応力を付与することができるので、ガラス体をよりスムーズ、かつ容易に切断することができる。また、前記粘着シートは、シート材と、前記シート材を前記ガラス体に接着するとともに、紫外線の照射により粘着力が変化する粘着層とを有し、前記切断工程の後、前記粘着シートの前記粘着層に対して紫外線を照射して、前記粘着層の粘着力を低下させる紫外線照射工程を有していてもよい。この発明によれば、紫外線の照射により粘着力が変化する粘着層例えば紫外線硬化型などの粘着力を低下させることで、ガラス体から粘着シートを剥がし易くすることができる。また、本発明に係るパッケージの製造方法は、前記ガラス体の切断方法を使用して、前記ガラス体として、複数のガラス基板の接合面同士が接合材を介して接合されてなる接合ガラスを切断することにより、前記接合ガラスの内側に電子部品を封入可能なキャビティを備えたパッケージを製造する方法であって、前記切断工程では、複数の前記パッケージの形成領域を隔する前記切断予定線に沿って前記接合ガラスを切断することを特徴とする。この発明によれば、上記本発明のガラス体の切断方法を使用してパッケージを製造することで、接合ガラスへのクラックの発生を抑制することができる。よって、1枚の接合ガラスから良品として取り出されるパッケージの数を増加することができるとともに、歩留まりを向上させることができる。また、本発明に係るパッケージは、前記パッケージの製造方法を用いて形成されたパッケージであって、前記接合ガラスの前記一方の面により構成される面の外周縁部には、前記溝が割断されてなる面取り部を有していることを特徴とする。この発明によれば、面取り部が形成されているので、切断されたパッケージを取り出す際に、仮にパッケージを取り出すための器具がパッケージの角部に接触した場合であっても、接触によるチッピングの発生を抑制することができるので、チッピングをきっかけにパッケージが割れることがない。これにより、キャビティ内の気密を確保することができ、信頼性の高いパッケージを提供することができる。なお、面取り部は、レーザーにより溝を形成した後、溝切断予定線に沿って接合ガラスを切断することで自動的に形成することができるので、切断後のパッケージに別工程としてそれぞれ面取り部を形成する必要がない。その結果、面取り部を別工程で形成する場合に比べてコスト上昇を抑制するとともに、作業効率を向上させることができる。また、本発明に係る圧電振動子は、前記パッケージの前記キャビティ内に、圧電振動片が気密封止されてなることを特徴とする圧電振動子。この発明によれば、キャビティ内の気密性を確保し、振動特性に優れた信頼性の高い圧電振動子を提供することができる。また、本発明に係る発振器は、前記圧電振動子が、発振子として集積回路に電気的に接続されていることを特徴とする。また、本発明に係る電子機器は、前記圧電振動子が、計時部に電気的に接続されていることを特徴とする。また、本発明に係る電波時計は、前記圧電振動子が、フィルタ部に電気的に接続されていることを特徴とする。本発明に係る発振器、電子機器及び電波時計においては、上述した圧電振動子を備えているので、圧電振動子と同様に信頼性の高い製品を提供することができる。本発明に係るガラス体の切断方法によれば、ガラス体へのクラックの発生を抑えることができる。また、本発明に係るパッケージの製造方法によれば、上記本発明のガラス体の切断方法を使用してパッケージを形成することで、1枚の接合ガラスから良品として取り出されるパッケージの数を増加することができ、歩留まりを向上させることができる。また、本発明に係るパッケージによれば、上記本発明のガラス体の切断方法を使用してパッケージが形成されているので、キャビティ内の気密を確保することができ、信頼性の高いパッケージを提供することができる。また、本発明に係る圧電振動子によれば、キャビティ内の気密性を確保し、振動特性に優れた信頼性の高い圧電振動子を提供することができる。本発明に係る発振器、電子機器及び電波時計においては、上述した圧電振動子を備えているので、圧電振動子と同様に信頼性の高い製品を提供することができる。以下、図面に基づいて、本発明の実施形態を説明する。圧電振動子図1は、本実施形態における圧電振動子をリッド基板側から見た外観斜視図であり、図2はベース基板側から見た外観斜視図である。また図3は圧電振動子の内部構成図であって、リッド基板を取り外した状態で圧電振動片を上方から見た図ある。また、図4は図3に示すA-A線に沿った圧電振動子の断面図であり、図5は圧電振動子の分解斜視図である。なお、図1,2では、後述する保護膜を鎖線で示しているとともに、図5では、この保護膜の図示を省略している。図1~図5に示すように、本実施形態の圧電振動子1は、ベース基板第1基板2及びリッド基板第2基板3が接合材23を介して陽極接合された箱状のパッケージ10と、パッケージ10のキャビティC内に収納された圧電振動片電子部品5とを備えた表面実装型の圧電振動子1である。そして、圧電振動片5とベース基板2の裏面2a図4中下面に設置された外部電極6,7とが、ベース基板2を貫通する一対の貫通電極8,9によって電気的に接続されている。ベース基板2は、ガラス材料、例えばソーダ石灰ガラスからなる透明な絶縁基板で板状に形成されている。ベース基板2には、一対の貫通電極8,9が形成される一対のスルーホール21,22が形成されている。スルーホール21,22は、ベース基板2の裏面2aから表面2b図4中上面に向かって漸次径が縮径した断面テーパ形状をなしている。リッド基板3は、ベース基板2と同様に、ガラス材料、例えばソーダ石灰ガラスからなる透明の絶縁基板であり、ベース基板2に重ね合わせ可能な大きさの板状に形成されている。そして、リッド基板3の裏面3b図4中下面側には、圧電振動片5が収容される矩形状の凹部3aが形成されている。この凹部3aは、ベース基板2及びリッド基板3が重ね合わされたときに、圧電振動片5を収容するキャビティCを形成する。そして、リッド基板3は、凹部3aをベース基板2側に対向させた状態でベース基板2に対して接合材接合膜23を介して陽極接合されている。すなわち、リッド基板3の裏面3b側には、中央部に形成された凹部3aと、凹部3aの周囲に形成され、ベース基板2との接合面となる額縁領域3cとが形成されている。また、リッド基板3の上部周縁には、圧電振動子1の製造工程における後述するスクライブ工程時において、リッド基板3の角部が面取りされた面取り部90が形成されている。圧電振動片5は、水晶、タンタル酸リチウムやニオブ酸リチウム等の圧電材料から形成された音叉型の振動片であり、所定の電圧が印加されたときに振動するものである。この圧電振動片5は、平行に配置された一対の振動腕部24,25と、一対の振動腕部24,25の基端側を一体的に固定する基部26とからなる音叉型で、一対の振動腕部24,25の外表面上には、振動腕部24,25を振動させる図示しない一対の第1の励振電極と第2の励振電極とからなる励振電極と、第1の励振電極及び第2の励振電極と後述する引き回し電極27,28とを電気的に接続する一対のマウント電極とを有している何れも不図示。このように構成された圧電振動片5は、図3,図4に示すように、金等のバンプBを利用して、ベース基板2の表面2bに形成された引き回し電極27,28上にバンプ接合されている。より具体的には、圧電振動片5の第1の励振電極が、一方のマウント電極及びバンプBを介して一方の引き回し電極27上にバンプ接合され、第2の励振電極が他方のマウント電極及びバンプBを介して他方の引き回し電極28上にバンプ接合されている。これにより、圧電振動片5は、ベース基板2の表面2bから浮いた状態で支持されるとともに、各マウント電極と引き回し電極27,28とがそれぞれ電気的に接続された状態となる。そして、ベース基板2の表面2b側リッド基板3が接合される接合面側には、Alからなる陽極接合用の接合材23が形成されている。この接合材23は、膜厚が例えば3000Å~5000Å程度に形成され、リッド基板3の額縁領域3cに対向するようにベース基板2の外周部分に沿って形成されている。そして、接合材23とリッド基板3の額縁領域3cとが陽極接合されることで、キャビティCが真空封止されている。なお、接合材23の側面は、ベース基板2及びリッド基板3の側面2c、3eパッケージ10の側面外側面10aと略面一に形成されている。外部電極6,7は、ベース基板2の裏面2aベース基板2における接合面とは反対側の面における長手方向の両側に設置されており、各貫通電極8,9及び各引き回し電極27,28を介して圧電振動片5に電気的に接続されている。より具体的には、一方の外部電極6は、一方の貫通電極8及び一方の引き回し電極27を介して圧電振動片5の一方のマウント電極に電気的に接続されている。また、他方の外部電極7は、他方の貫通電極9及び他方の引き回し電極28を介して、圧電振動片5の他方のマウント電極に電気的に接続されている。なお外部電極6,7の側面外周縁は、ベース基板2の側面2cよりも内側に位置している。貫通電極8,9は、焼成によってスルーホール21,22に対して一体的に固定された筒体32及び芯材部31によって形成されたものであり、スルーホール21,22を完全に塞いでキャビティC内の気密を維持しているとともに、外部電極6,7と引き回し電極27,28とを導通させる役割を担っている。具体的に、一方の貫通電極8は、外部電極6と基部26との間で引き回し電極27の下方に位置しており、他方の貫通電極9は、外部電極7と振動腕部25との間で引き回し電極28の下方に位置している。筒体32は、ペースト状のガラスフリットが焼成されたものである。筒体32は、両端が平坦で且つベース基板2と略同じ厚みの円筒状に形成されている。そして、筒体32の中心には、芯材部31が筒体32の中心孔を貫通するように配されている。また、本実施形態ではスルーホール21,22の形状に合わせて、筒体32の外形が円錐状断面テーパ状となるように形成されている。そして、この筒体32は、スルーホール21,22内に埋め込まれた状態で焼成されており、これらスルーホール21,22に対して強固に固着されている。上述した芯材部31は、金属材料により円柱状に形成された導電性の芯材であり、筒体32と同様に両端が平坦で、かつベース基板2の厚みと略同じ厚さとなるように形成されている。なお、貫通電極8,9は、導電性の芯材部31を通して電気導通性が確保されている。ここで、図1~図5に示すように、パッケージ10には、リッド基板3の表面3dからベース基板3の側面3e及びベース基板2の側面2cパッケージ10の側面10aの全域を覆うように保護膜11が形成されている。保護膜11は、シリコンSi、クロムCrまたはチタンTi等、接合材23よりも耐腐食性が高いイオン化傾向が小さい金属材料からなり、これら金属材料のうち、本実施形態ではSiまたはCrが好適に用いられている。これにより、保護膜11とベース基板2及びリッド基板3との密着性を向上させ、保護膜11と基板2,3との間に隙間ができたり、保護膜11が剥離したりするのを抑制できる。保護膜11は、リッド基板3の表面リッド基板3における接合面とは反対側の面3d上において、例えば膜厚が1000Å程度に形成されている。そして、リッド基板3の表面3d上には、レーザー光R3図17参照により保護膜11の一部が除去されることで、製品の種類や、製品番号、製造年月日等が刻印されたマーキング13が施されている図17参照。なお、マーキング13を施すためには、レーザー光R3の吸収率が高いSiにより保護膜11を形成することが好ましい。また、保護膜11は、パッケージ10の側面10a上において、例えば膜厚が300~400Å程度に形成されており、ベース基板2及びリッド基板3の間から外部に露出している接合材23を覆うように形成されている。そして、保護膜11の周縁端部図4中下端部は、ベース基板2の裏面2aと略面一に形成されている。すなわち、ベース基板2の裏面2aには保護膜11が形成されていない。この場合、上述したように外部電極6,7の側面は、ベース基板2の側面2cよりも内側に位置しているため、保護膜11の周縁端部と外部電極6,7との間は間隙部12を挟んで離間配置されている。これにより、保護膜11の材料に導電性材料を用いた場合であっても、外部電極6,7間が保護膜11によって架け渡されることがないので、外部電極6,7の短絡を防止できる。このように構成された圧電振動子1を作動させる場合には、ベース基板2に形成された外部電極6,7に対して、所定の駆動電圧を印加する。これにより、圧電振動片5の各励振電極に電流を流すことができ、一対の振動腕部24,25を接近離間させる方向に所定の周波数で振動させることができる。そして、この一対の振動腕部24,25の振動を利用して、時刻源、制御信号のタイミング源やリファレンス信号源等として利用することができる。圧電振動子の製造方法次に、上述した圧電振動子の製造方法について、図6に示すフローチャートを参照しながら説明する。初めに、図6に示すように、圧電振動片作製工程を行って図1~図5に示す圧電振動片5を作製するS10。また、圧電振動片5を作製した後、共振周波数の粗調を行っておく。なお、共振周波数をより高精度に調整する微調に関しては、マウント後に行う。第1のウエハ作成工程図7は、圧電振動片をキャビティ内に収容した状態で、ベース基板用ウエハとリッド基板用ウエハとが陽極接合されたウエハ接合体の分解斜視図である。次に、図7に示すように、後にリッド基板3となるリッド基板用ウエハ50を、陽極接合を行う直前の状態まで作製する第1のウエハ作製工程を行うS20。具体的には、ソーダ石灰ガラスを所定の厚さまで研磨加工して洗浄した後に、エッチング等により最表面の加工変質層を除去した円板状のリッド基板用ウエハ50を形成するS21。次いで、リッド基板用ウエハ50の裏面50a図7における下面に、エッチング等により行列方向にキャビティC用の凹部3aを複数形成する凹部形成工程を行うS22。次に、後述するベース基板用ウエハ40との間の気密性を確保するために、ベース基板用ウエハ40との接合面となるリッド基板用ウエハ50の少なくとも裏面50a側を研磨する研磨工程S23を行い、裏面50aを鏡面加工する。以上により、第2のウエハ作成工程S20が終了する。第2のウエハ作成工程次に、上記工程と同時或いは前後のタイミングで、後にベース基板2となるベース基板用ウエハ40を、陽極接合を行う直前の状態まで作製する第1のウエハ作製工程を行うS30。まず、ソーダ石灰ガラスを所定の厚さまで研磨加工して洗浄した後に、エッチング等により最表面の加工変質層を除去した円板状のベース基板用ウエハ40を形成するS31。次いで、例えばプレス加工等により、ベース基板用ウエハ40に一対の貫通電極8,9を配置するためのスルーホール21,22を複数形成するスルーホール形成工程を行うS32。具体的には、プレス加工等によりベース基板用ウエハ40の裏面ガラス体の他方の面40bから凹部を形成した後、ベース基板用ウエハ40の少なくとも表面40a側から研磨することで、凹部を貫通させ、スルーホール21,22を形成することができる。続いて、スルーホール形成工程S32で形成されたスルーホール21,22内に貫通電極8,9を形成する貫通電極形成工程S33を行う。これにより、スルーホール21,22内において、芯材部31がベース基板用ウエハ40の表裏面40a,40b図7における上下面に対して面一な状態で保持される。以上により、貫通電極8,9を形成することができる。次に、ベース基板用ウエハ40の表面40aに導電性材料をパターニングして、接合材23を形成する接合材形成工程を行うS34とともに、引き回し電極形成工程を行うS35。なお、接合材23はベース基板用ウエハ40におけるキャビティCの形成領域以外の領域、すなわちリッド基板用ウエハ50の裏面50aとの接合領域の全域に亘って形成する。このようにして、第2のウエハ製作工程S30が終了する。次に、第2のウエハ作成工程S30で作成されたベース基板用ウエハ40の各引き回し電極27,28上に、圧電振動片作成工程S10で作成された圧電振動片5を、それぞれ金等のバンプBを介してマウントするS40。そして、上述した各ウエハ40,50の作成工程で作成されたベース基板用ウエハ40及びリッド基板用ウエハ50を重ね合わせる、重ね合わせ工程を行うS50。具体的には、図示しない基準マーク等を指標としながら、両ウエハ40,50を正しい位置にアライメントする。これにより、マウントされた圧電振動片5が、リッド基板用ウエハ50に形成された凹部3aとベース基板用ウエハ40とで囲まれるキャビティC内に収納された状態となる。重ね合わせ工程後、重ね合わせた2枚のウエハ40,50を図示しない陽極接合装置に入れ、図示しない保持機構によりウエハの外周部分をクランプした状態で、所定の温度雰囲気で所定の電圧を印加して陽極接合する接合工程を行うS60。具体的には、接合材23とリッド基板用ウエハ50との間に所定の電圧を印加する。すると、接合材23とリッド基板用ウエハ50との界面に電気化学的な反応が生じ、両者がそれぞれ強固に密着して陽極接合される。これにより、圧電振動片5をキャビティC内に封止することができ、ベース基板用ウエハ40とリッド基板用ウエハ50とが接合したウエハ接合体60例えば、厚さ0.4mmt~0.9mmt程度を得ることができる。そして、本実施形態のように両ウエハ40,50同士を陽極接合することで、接着剤等で両ウエハ40,50を接合した場合に比べて、経時劣化や衝撃等によるずれや、ウエハ接合体60の反り等を防ぎ、両ウエハ40,50をより強固に接合することができる。その後、一対の貫通電極8,9にそれぞれ電気的に接続された一対の外部電極6,7を形成しS70、圧電振動子1の周波数を微調整するS80。個片化工程図8は、ウエハ接合体の個片化工程の手順を示すフローチャートである。また、図9~図14はウエハ接合体がマガジンに保持された状態を示す断面図であり、個片化工程を説明するための工程図である。周波数の微調が終了後、接合されたウエハ接合体60を切断割断して個片化する個片化工程を行うS90。個片化工程S90では、図8,図9に示すように、まずUVテープ80及びリングフレーム81を用いて、ウエハ接合体60を保持するためのマガジン82を作成するS91。リングフレーム81は、その内径がウエハ接合体60の直径よりも大径に形成されたリング状の部材であり、厚さ軸方向における長さがウエハ接合体60と同等に形成されている。また、UVテープ80はポリオレフィンからなる可撓性を具備するシート材に紫外線硬化樹脂、例えばアクリル系の粘着剤粘着層が塗布されたものであり、具体的には電気化学工業製のUHP-1525M3や、リンテック製のD510T等が好適に用いられている。また、UVテープ80は、比較的厚さの厚いものを用いることが好ましく、具体的には厚さが160μm以上180μm以下程度のものを用いることが好ましい。本実施形態では、例えば175μm程度のUVテープ80が好適に用いられている。マガジン82は、リングフレーム81の一方の面81aから、貫通孔81bを塞ぐようにUVテープ80を貼り付けることで作成することができる。そして、リングフレーム81の中心軸とウエハ接合体60の中心軸とを一致させた状態で、UVテープ80の粘着面にウエハ接合体60を貼着するS92。具体的には、ベース基板用ウエハ40の裏面40b側外部電極側を、UVテープ80の粘着面に貼着する。これにより、ウエハ接合体60がリングフレーム81の貫通孔81b内にセットされた状態となる。この状態で、ウエハ接合体60をレーザースクライブ装置不図示に搬送するS93。図15は、トリミング工程を説明するための説明図であり、ウエハ接合体のリッド基板用ウエハを取り外した状態を示すベース基板用ウエハの平面図である。ここで、図10,図15に示すように、リッド基板用ウエハ50とベース基板用ウエハ40とを接合している接合材23を剥離するトリミング工程を行うS94。トリミング工程S94では、接合材23の吸収帯域波長の光を出射するレーザー、例えば波長が532nmの第2高調波レーザーからなる第1レーザー87を用い、レーザー光R1の照射領域の接合材23を溶融させる。この場合、第1レーザー87から出射されたレーザー光R1は、ビームスキャナガルバノメーターによって反射された後、Fθレンズを介して集光される。そして、集光されたレーザー光R1をウエハ接合体60におけるリッド基板用ウエハ50の表面ガラス体の一方の面50b側から照射しながら、レーザー光R1とウエハ接合体60とを平行に相対移動させる。具体的には、各キャビティCを仕切る隔壁上、すなわち圧電振動子1の輪郭線切断予定線M図7参照に沿って第1レーザー87を走査する。なお、トリミング工程S94におけるレーザー光R1のスポット径は、例えば10μm以上30μm以下程度に設定されている。また、トリミング工程S94のその他の条件としては、例えば第1レーザー87の加工点平均出力が1.0W、周波数変調が20kHz、走査速度が200mm/sec程度に設定することが好ましい。これにより、輪郭線M上の接合材23がレーザー光R1を吸収して加熱されることで、接合材23が溶融し、レーザー光R1の照射領域輪郭線Mより外側へ収縮する。その結果、両ウエハ40,50の接合面リッド基板用ウエハ50の裏面50a及びベース基板用ウエハ40の表面40a上に、接合面から接合材23が剥離されてなるトリミングラインTが形成される。次に、図11に示すように、リッド基板用ウエハ50における表面50bの表層部分にレーザー光R2を照射し、ウエハ接合体60にスクライブラインM’を形成するS95:スクライブ工程。スクライブ工程S95では、リッド基板用ウエハ50ソーダ石灰ガラスの吸収帯域波長の光を出射するレーザー、例えば波長が266nmのUV-Deepレーザーからなる第2レーザー88を用い、レーザー照射領域のリッド基板用ウエハ50の表層部分を溶融させる。具体的には、トリミング工程S94と同様に、第2レーザー88とウエハ接合体60とを平行に相対移動させ、圧電振動子1の輪郭線Mに沿って第2レーザー88を走査する。すると、リッド基板用ウエハ50の表層部分がレーザー光R2を吸収して加熱されることで、リッド基板用ウエハ50が溶融し、V溝状のスクライブラインM’が形成される。なお、上述したように第1レーザー87と第2レーザー88とは、各圧電振動子1の輪郭線Mに沿って走査される。これにより、接合材23が剥離されたトリミングラインTとスクライブラインM’とは、ウエハ接合体60を厚さ方向からみて重なるように配置されることになる。本実施形態のスクライブラインM’は、幅寸法が14μm程度、深さ寸法が11μm程度に形成されている。なお、幅寸法Wに対する深さ寸法Dの倍率を同等に設定することがより好ましい。なお、スクライブ工程S95のその他の条件としては、例えば第2レーザー88の加工点出力が250mW~600mW、パルスエネルギーが100μJ、加工閾値フルーエンスが30J/cm2pulse、走査速度が40mm/sec~60mm/sec、アパーチャーが10mm、周波数が65kHz程度に設定することが好ましい。なおこの後、スクライブラインM’を形成する際に生じたデブリを除去するデブリ除去工程を行ってもよい。次に、図12に示すように、リッド基板用ウエハ50の表面50bに、スクライブラインM’を覆うようにセパレーター粘着シート、保護シート83を貼り付ける貼付工程を行うS101。セパレーター83は、リッド基板用ウエハ50の表面50bと同等の大きさに形成され、表面50bを全面にわたって覆っており、後述するブレーキング工程S103において、リッド基板用ウエハ50の表面50bを保護する。またセパレーター83は、光学的な透明材料により形成されている。このようなセパレーター83は、ポリオレフィンからなる可撓性を具備するシート材に紫外線硬化樹脂、例えばアクリル系の粘着剤粘着層が塗布されたものであり、具体的には電気化学工業製のUHP-1525M3や、リンテック製のD510T等が好適に用いられている。またセパレーター83は、厚さが20μm以上30μm以下に形成されており、本実施形態では厚さ25μmのセパレーター83を用いている。セパレーター83の厚さが20μmよりも薄いと、後述するブレーキング工程S103において、セパレーター83がウエハ接合体60とともに切断される虞があるため好ましくない。一方、セパレーター83の厚さが30μmよりも厚いと、セパレーター83からウエハ接合体60に作用する割断応力がセパレーター83で緩和され、ウエハ接合体60がスムーズに切断されず、切断面の表面精度が低下する虞があるため好ましくない。次に、スクライブラインM’が形成されたウエハ接合体60を、1つ1つのパッケージ10に切断する切断工程を行うS100。切断工程S100では、まずウエハ接合体60を、UVテープ80とセパレーター83とにより挟持された状態で、ブレーキング装置79内に搬送するS102。ブレーキング装置79は、ウエハ接合体60を載置するためのステージ75と、ウエハ接合体60を切断するための切断刃70と、ステージ75の下方ウエハ接合体60の載置面とは反対側に配置されたCCDカメラ撮像手段74とを備えている。ステージ75はシリコンラバー71により構成されている。シリコンラバー71は、光学的な透明材料により台状に形成されている。また、切断刃70は、刃渡りの長さがウエハ接合体60の直径よりも長く形成され、刃先角度θが例えば60度~90度程度に形成されている。この場合、ブレーキング装置79内では、リッド基板用ウエハ50の表面50bをステージ75に向けた状態でウエハ接合体60がセットされる。すなわち、シリコンラバー71上にセパレーター83を介してウエハ接合体60が載置されることになる。そして、ブレーキング装置79内でセットされたウエハ接合体60に対して、割断応力を加えるブレーキング工程を行うS103。ブレーキング工程S103では、まず切断刃70がスクライブラインM’トリミングラインT上に配置されるように位置合わせを行う。具体的には、ステージ75の下方に配置されたCCDカメラ74により、リッド基板用ウエハ50上におけるスクライブラインM’の位置を検出し、この検出結果に基づいて切断刃70をウエハ接合体60の面方向に移動させる。これにより、切断刃70の位置合わせを行うことができる。その後、切断刃70をウエハ接合体60の厚さ方向に移動下降させ、切断刃70の刃先をベース基板用ウエハ40の裏面40bに押し当てる。その後、ウエハ接合体60の厚さ方向に沿って押し込むように、所定のストローク例えば、50μm程度で切断刃70を移動させる。この際、ウエハ接合体60に所定の荷重例えば、10kg/inchが付与される。これにより、ウエハ接合体60には、厚さ方向に沿ってクラックが発生し、ウエハ接合体60がリッド基板用ウエハ50上に形成されたスクライブラインM’に沿って折れるように切断される。この際、本実施形態のブレーキング装置79は、ウエハ接合体60がステージ75のシリコンラバー71上にセットされているため、切断刃70をウエハ接合体60に押し込むことで、シリコンラバー71が弾性変形する。これに伴い、ウエハ接合体60およびウエハ接合体60に貼り付けられたセパレーター83が、シリコンラバー71の表面に倣ってステージ75に向かって湾曲するように僅かに撓み変形する。これにより、ウエハ接合体60に付与される割断応力がスクライブラインM’の底頂部に集中し易くなる。さらに、切断刃70とウエハ接合体60との接触点以外に作用する、切断刃70による荷重がシリコンラバー71に逃げる吸収または減衰することになる。これにより、ウエハ接合体60に対して荷重を加えた場合に、スクライブラインM’の底頂部がクラック発生の起点となり、ウエハ接合体60にはリッド基板用ウエハ50の表面50aからベース基板用ウエハ40の裏面40bに向かって厚さ方向に沿ってクラックが進行し易くなる。その結果、ウエハ接合体60が溝に沿って折れるように切断されることになる。また、上述した割断応力とはスクライブラインM’から離間する方向各パッケージ10が離間する方向に発生する引張応力である。そして、上述した方法により各スクライブラインM’毎に切断刃70を押し当てることで、ウエハ接合体60を輪郭線M毎のパッケージに一括して分離することができる。以上で切断工程S100が終了する。その後、ウエハ接合体60に貼り付けられたセパレーター83を剥離するS104。このとき、セパレーター83に対してUV照射し、セパレーター83の粘着力を低下させる。これにより、ウエハ接合体60からセパレーター83を剥がし易くすることができる。次に、マガジン82のUVテープ80に対してUV照射し、UVテープ80の粘着力を僅かに低下させるS111。なお、この状態では、ウエハ接合体60は未だUVテープ80に貼り付いた状態である。次に、後述するエクスパンド工程S113を行うために、図13に示すように、ウエハ接合体60をエクスパンド装置91内に搬送するS112。そこで、まずエクスパンド装置91について説明する。エクスパンド装置91は、リングフレーム81がセットされる円環状のベースリング92と、ベースリング92の内側に配置され、ウエハ接合体60よりも大径に形成された円板状のヒーターパネル93とを備えている。ヒーターパネル93は、ウエハ接合体60がセットされるベースプレート94に伝熱型のヒーター不図示が搭載されたものであり、ヒーターパネル93の中心軸がベースリング92の中心軸に一致するように配置されている。また、ヒーターパネル93は、図示しない駆動手段によって軸方向に沿って移動可能に構成されている。なお、図示しないがエクスパンド装置91は、ベースリング92上にセットされるリングフレーム81を、ベースリング92との間で挟持する押え部材も備えている。このような装置を用いてエクスパンド工程S113を行うには、まずウエハ接合体60をエクスパンド装置91にセットする前に、後述するグリップリング85のうち、内側リング85aをヒーターパネル93の外側にセットする。この時、内側リング85aは、ヒーターパネル93に固定され、ヒーターパネル93の移動時にともに移動するようにセットされる。なお、グリップリング85は、内径がヒーターパネル93の外径よりも大きく、リングフレーム81の貫通孔81bの内径よりも小さく形成された樹脂製のリングであり、内側リング85aと、内径が内側リング85aの外径と同等に形成された外側リング85b図14参照とで構成されている。すなわち、内側リング85aは外側リング85bの内側に嵌まり込むようになっている。その後、マガジン82に固定されたウエハ接合体60をエクスパンド装置91にセットする。この時、UVテープ80側をヒーターパネル93及びベースリング92に向けてウエハ接合体60をセットする。具体的に、ウエハ接合体60の裏面40bとヒーターパネル93とを対向させるとともに、リングフレーム81の一方の面81aとベースリング92とを対向させた状態で、ウエハ接合体60をエクスパンド装置91にセットする。これにより、ヒーターパネル93上にUVテープ80を介してウエハ接合体60がセットされる。そして、図示しない押え部材によってリングフレーム81をベースリング92との間に挟持する。次に、ヒーターパネル93のヒーターによってUVテープ80を50°C以上に加熱する。UVテープ80を50°C以上に加熱することで、UVテープ80が軟化して延伸し易くなる。そして、図14に示すように、UVテープ80を加熱した状態でヒーターパネル93を内側リング85aとともに上昇させる図14中矢印参照。この時、リングフレーム81はベースリング92と押え部材との間で挟持されているので、UVテープ80がウエハ接合体60の径方向外側に向かって延伸する。これにより、UVテープ80に貼着されたパッケージ10同士が離間し、隣接するパッケージ10間のスペースが拡大する。そして、この状態で内側リング85aの外側に外側リング85bをセットする。具体的には、内側リング85aと外側リング85bとの間にUVテープ80を挟んだ状態で、両者を嵌め合わせる。これにより、UVテープ80が延伸された状態でグリップリング85に保持される。そして、グリップリング85の外側のUVテープ80を切断し、リングフレーム81とグリップリング85とを分離するS114。図16は、保護膜形成工程を説明するための図であって、複数の圧電振動子がUVテープに貼り付けられた状態を示す断面図である。次に、図16に示すように、パッケージ10を保護膜11によってコーティングする保護膜形成工程S115を行う。具体的には、まず複数のパッケージ10を、UVテープ80に貼り付けられた状態でスパッタリング装置のチャンバー内に搬送し、リッド基板3が保護膜11の成膜材料ターゲットに対向するようにセットする。この状態でスパッタリングを行うことで、リッド基板3の表面3d及びパッケージ10の側面10a上に成膜材料から飛び出した原子が付着する。これにより、リッド基板3の表面3dからパッケージ10の側面10aの全域に亘って、保護膜11が形成される。この場合、接合材23はパッケージ10の側面10aに露出しているので、接合材23を覆うように保護膜11を形成するには、全てのパッケージ10を側面10aが露出するように離間配置する必要がある。そこで、本実施形態によれば、エクスパンド工程において複数のパッケージ10が分離した状態を利用して保護膜形成工程を行うので、全てのパッケージ10を改めて離間配置する必要がなく、製造効率を向上させることができる。すなわち、各パッケージ10間のスペースを確保した状態で保護膜11を形成できるので、各パッケージ10におけるベース基板2とリッド基板3との間から露出する接合材23に対して均一に保護膜11を形成できる。また、エクスパンドされたUVテープ80上に複数のパッケージ10を貼り付けた状態でスパッタリングを行うことで、個片化された複数のパッケージ10に対して一括して保護膜11を形成できるので、パッケージ10に個別で保護膜11を形成する場合に比べて製造効率の向上を図ることができる。さらに、スパッタリング装置への搬送時や成膜時におけるパッケージ10の移動を抑制できる。また、ベース基板2の裏面2a側にUVテープ80が貼り付けられた状態で、リッド基板3側からスパッタリングを行うことで、ベース基板2の裏面2a側への成膜材料の回り込みを抑制できる。そのため、外部電極6,7への成膜材料の付着を抑制できるので、保護膜11によって各外部電極6,7間が架け渡されるのを抑制できる。これにより、保護膜11にCr等の導電性金属材料を用いた場合であっても、外部電極6,7間の短絡を抑制できる。また、本実施形態では、外部電極6,7の側面がベース基板2の側面2cよりも内側に位置しているため、保護膜11の周縁端部と外部電極6,7との間は間隙部12図2参照を挟んで離間配置される。そのため、仮に成膜材料がベース基板2の裏面2a側に僅かに回り込んだとしても、保護膜11と外部電極6,7とが連続的に架け渡されるのを抑制できる。なお、本実施形態では、リッド基板3の表面3dに対向するように成膜材料が配置されるため、パッケージ10の側面10aに比べてリッド基板3の表面3dの方が、成膜材料が付着し易い。具体的に、リッド基板3の表面3dとパッケージ10の側面10aとの成膜速度比は3~4:1程度となる。成膜速度比を小さくするためには、グリップリング85パッケージ10を自転させながらスパッタリングを行うことが好ましい。次に、保護膜11が形成された圧電振動子1を取り出すためのピックアップ工程を行う。ピックアップ工程S116では、まずUVテープ80に対してUV照射し、UVテープ80の粘着力を低下させる。これにより、UVテープ80から圧電振動子1が剥離される。その後、画像認識等により各圧電振動子1の位置を把握して、ノズル等により吸引することで、UVテープ80から剥離された圧電振動子1を取り出していく。このように、UVテープ80にUV照射してUVテープ80から圧電振動子1を剥離することで、個片化された圧電振動子1を取り出し易くすることができる。なお、本実施形態では上述したブレーキング工程S103おいて、リッド基板用ウエハ50のスクライブラインM’に沿って個片化を行うため、個片化された圧電振動子1のリッド基板3の上部周縁にはスクライブラインM’によってC面取りが施された面取り部90が形成される。以上により、互いに陽極接合されたベース基板2とリッド基板3との間に形成されたキャビティC内に圧電振動片5が封止された、図1に示す2層構造式表面実装型の圧電振動子1を一度に複数製造することができる。これにより、個片化工程が終了する。その後、内部の電気特性検査を行うS110。すなわち、圧電振動片5の共振周波数、共振抵抗値、ドライブレベル特性共振周波数及び共振抵抗値の励振電力依存性等を測定してチェックする。また、絶縁抵抗特性等を併せてチェックする。そして、圧電振動子1の外観検査を行って、寸法や品質等を最終的にチェックする。図17はマーキング工程を説明するための図であって、図1に相当する圧電振動子の外観斜視図である。電気特性検査及び外観検査が完了し、検査に合格した圧電振動子1に対して、最後にマーキング13を施すS120。図17に示すように、マーキング13は、リッド基板3の表面3dに対して鉛直方向からレーザー光R3を照射して、リッド基板3の表面3d上の保護膜11を除去することで、製品の種類、製品番号及び製造年月日等を刻印する。このように、保護膜11を除去してマーキング13を施すことで、マーキング13を施すためにめっき膜等を別途形成する必要がないので、製造効率を向上できる。なお、マーキング工程S120ではレーザー光R3の出力を、保護膜11のみを貫通する程度に調整することが好ましい。これにより、レーザー光R3がベース基板2を透過してキャビティC内に到達するのを抑制できる。つまり、レーザー光R3が圧電振動片5に照射されるのを抑制して、圧電振動片5へのダメージを抑制できるため、圧電振動片5の電気特性周波数特性に影響が及ぶのを抑制できる。また、ベース基板2でのレーザー光R3の透過を確実に抑制するためには、ガラス材料での吸収率が高いレーザーを用いることが好ましく、このようなレーザーとしては、例えば波長が10.6μmのCO2レーザーや、波長が266nmの第4高調波レーザー等を用いることが可能である。さらに、これらレーザーのうち、波長が比較的長いCO2レーザーを用いることで、ベース基板2へのダメージをより確実に抑制できる。このように、本実施形態では、切断工程S100を、ウエハ接合体60のベース基板用ウエハ50の表面50aにスクライブラインM’を覆うようにセパレーター83を貼り付けた状態で行うので、切断工程S100時に、ウエハ接合体60の切断部分から切断片が生じたとしても、切断片が、セパレーター83とウエハ接合体60との間に入り込むことを抑えることができる。ここで切断工程S100の際、セパレーター83を介してウエハ接合体60をステージ75上に載置した状態で行うので、上述のように、切断片が、セパレーター83とウエハ接合体60との間に入り込むことを抑えることにより、ウエハ接合体60とステージ75との間への切断片の入り込みを抑制することができる。これにより、ウエハ接合体60へのクラックの発生を抑制することができる。また本実施形態では、ステージ75のシリコンラバー71上にウエハ接合体60をセットした状態でブレーキング工程を行う構成とした。この構成によれば、スクライブラインM’に沿ってウエハ接合体60に切断刃70を押し当てることで、シリコンラバー71が弾性変形し、ウエハ接合体60がシリコンラバー71の弾性変形に倣ってシリコンラバー71に向かって湾曲するように僅かに撓み変形する。これにより、ウエハ接合体60に付与される割断応力がスクライブラインM’の底頂部に集中し易くなる。その結果、ウエハ接合体60に対して割断応力を加えた場合に、スクライブラインM’の底頂部がクラック発生の起点となり、ウエハ接合体60におけるリッド基板用ウエハ50の表面50aからベース基板用ウエハ40の裏面40bに向かってクラックが進行しやすくなって、ウエハ接合体60がスクライブラインM’に沿って折れるように切断されることになる。したがって、ウエハ接合体60をスクライブラインM’に沿ってよりスムーズ、かつ容易に切断することができる。そのため、クラッシュの発生を抑えるとともに、チッピングの発生も抑え、残留応力の痕跡がない、良好な切断面を得ることができる。これにより、ウエハ接合体60から圧電振動子1を所望のサイズに切断することができる。その結果、1枚のウエハ接合体60から良品として取り出される圧電振動子1の数を増加することができ、歩留まりを向上させることができる。また、ブレーキング工程において、切断刃70の先端をベース基板用ウエハ40の裏面40bに接触させた状態で、ウエハ接合体60の厚さ方向に沿って押し込むように切断刃70を移動させることで、スクライブラインM’に沿って確実に割断応力を加えることができる。そのため、ウエハ接合体60の厚さ方向へのクラック進行を促進することができる。また、従来のようにウエハ接合体に対して切断刃を落下させる場合に比べて、切断刃とウエハ接合体60との衝突によるチッピングの発生等を防止することができる。したがって、より良好な切断面を得ることができる。さらに、本実施形態ではウエハ接合体60に切断刃70を接触させる際、CCDカメラ74により検出されたスクライブラインM’の位置に基づいて切断刃70を位置合わせする構成とした。この構成によれば、スクライブラインM’と切断刃70とを位置合わせすることで、スクライブラインM’に沿って確実に割断応力を付与することができるので、ウエハ接合体60をよりスムーズ、かつ容易に切断することができる。また、UVテープ80の厚さが160μm以上であることから、エクスパンド工程S113においてUVテープ80が破断し難くなっているので、スクライブ工程S95等で使用したUVテープ80を交換することなく、そのままエクスパンド工程S113で用いることができる。すなわち、エクスパンド工程S113に先立って、UVテープ80の張替え工程等を行う必要がないので、製造効率の低下及び製造コストの増加を防止することができる。一方、厚さが180μm以下に形成されたUVテープ80を用いることで、UVテープ80を延伸させるために必要な力を抑制することができるので、製造効率を向上させることができる。また、市場において容易に調達することができるので、UVテープ80に要する材料コストを低下させることができる。しかも、本実施形態では、ウエハ接合体60を個片化した後、エクスパンド工程S113を行うことで、隣接する各圧電振動子1パッケージ10間隔を均等に広げることができるので、隣接する圧電振動子1同士を確実に分離することができる。したがって、エクスパンド工程S113後にUVテープ80から圧電振動子1を取り出す際、個片化された圧電振動子1を認識し易くなるので認識精度が向上するので、各圧電振動子1を容易に取り出すことができる。また、エクスパンド工程S113後にUVテープ80から圧電振動子1を取り出す際、隣接する圧電振動子1との接触等を防ぎ、圧電振動子1同士の接触によるチッピングの発生等を防止して、圧電振動子1の割れを防ぐことができる。よって、1枚のウエハ接合体60から良品として取り出される圧電振動子1の数を増加することができ、歩留まりを向上させることができる。なお、スクライブ工程S95に先立って輪郭線M上の接合材23を剥離してトリミングラインTを形成することで、ブレーキング時にウエハ接合体60の厚さ方向へのクラック進行を促進するとともに、ウエハ接合体60の面方向へのクラック進行を防ぐことができる。また、本実施形態の圧電振動子1のリッド基板3は、その周縁部に面取り部90が形成されている構成とした。この構成によれば、ピックアップ工程S110において、仮に個片化された圧電振動子1を取り出す際に、圧電振動子1を取り出すための器具が、圧電振動子1の角部に接触した場合であっても、接触によるチッピングの発生を抑制することができる。そのため、チッピングをきっかけに圧電振動子1が割れることがない。これにより、キャビティC内の気密が確保することができ、振動特性に優れた信頼性の高い圧電振動子1を提供することができる。なお、面取り部90は、第2レーザー88によりスクライブラインM’を形成した後、スクライブラインM’に沿って切断することで自動的に形成することができるので、切断後の圧電振動子1にそれぞれ面取り部90を形成する必要がない。その結果、面取り部を別工程で形成する場合に比べてコスト上昇を抑制し、作業効率を向上させることができる。また、本実施形態では、パッケージ10の外面に接合材23よりも腐食性の高い保護膜11によって接合材23を被覆する構成とした。この構成によれば、保護膜11により接合材23を覆うことで、接合材23が外部に曝されることがないので、接合材23と大気との接触を抑制して、大気中の水分等による接合材23の腐食を抑制できる。この場合、保護膜11は接合材23よりも耐腐食性の高い材料により構成されているので、保護膜11の腐食により接合材23が露出するのを抑制できるので、接合材23の腐食を確実に抑制できる。そのため、キャビティC内の気密を長期に亘って安定した状態に維持でき、振動特性に優れた信頼性の高い圧電振動子1を提供できる。発振器次に、本発明に係る発振器の一実施形態について、図18を参照しながら説明する。本実施形態の発振器100は、図18に示すように、圧電振動子1を、集積回路101に電気的に接続された発振子として構成したものである。この発振器100は、コンデンサ等の電子部品102が実装された基板103を備えている。基板103には、発振器用の上述した集積回路101が実装されており、この集積回路101の近傍に、圧電振動子1が実装されている。これら電子部品102、集積回路101及び圧電振動子1は、図示しない配線パターンによってそれぞれ電気的に接続されている。なお、各構成部品は、図示しない樹脂によりモールドされている。このように構成された発振器100において、圧電振動子1に電圧を印加すると、この圧電振動子1内の圧電振動片5が振動する。この振動は、圧電振動片5が有する圧電特性により電気信号に変換されて、集積回路101に電気信号として入力される。入力された電気信号は、集積回路101によって各種処理がなされ、周波数信号として出力される。これにより、圧電振動子1が発振子として機能する。また、集積回路101の構成を、例えば、RTCリアルタイムクロックモジュール等を要求に応じて選択的に設定することで、時計用単機能発振器等の他、当該機器や外部機器の動作日や時刻を制御したり、時刻やカレンダー等を提供したりする機能を付加することができる。上述したように、本実施形態の発振器100によれば、高品質化された圧電振動子1を備えているので、発振器100自体も同様に高品質化を図ることができる。さらにこれに加え、長期にわたって安定した高精度な周波数信号を得ることができる。電子機器次に、本発明に係る電子機器の一実施形態について、図19を参照して説明する。なお電子機器として、上述した圧電振動子1を有する携帯情報機器110を例にして説明する。始めに本実施形態の携帯情報機器110は、例えば、携帯電話に代表されるものであり、従来技術における腕時計を発展、改良したものである。外観は腕時計に類似し、文字盤に相当する部分に液晶ディスプレイを配し、この画面上に現在の時刻等を表示させることができるものである。また、通信機として利用する場合には、手首から外し、バンドの内側部分に内蔵されたスピーカ及びマイクロフォンによって、従来技術の携帯電話と同様の通信を行うことが可能である。しかしながら、従来の携帯電話と比較して、格段に小型化及び軽量化されている。次に、本実施形態の携帯情報機器110の構成について説明する。この携帯情報機器110は、図19に示すように、圧電振動子1と、電力を供給するための電源部111とを備えている。電源部111は、例えば、リチウム二次電池からなっている。この電源部111には、各種制御を行う制御部112と、時刻等のカウントを行う計時部113と、外部との通信を行う通信部114と、各種情報を表示する表示部115と、それぞれの機能部の電圧を検出する電圧検出部116とが並列に接続されている。そして、電源部111によって、各機能部に電力が供給されるようになっている。制御部112は、各機能部を制御して音声データの送信及び受信、現在時刻の計測や表示等、システム全体の動作制御を行う。また、制御部112は、予めプログラムが書き込まれたROMと、このROMに書き込まれたプログラムを読み出して実行するCPUと、このCPUのワークエリアとして使用されるRAM等とを備えている。計時部113は、発振回路、レジスタ回路、カウンタ回路及びインターフェース回路等を内蔵する集積回路と、圧電振動子1とを備えている。圧電振動子1に電圧を印加すると圧電振動片5が振動し、この振動が水晶の有する圧電特性により電気信号に変換されて、発振回路に電気信号として入力される。発振回路の出力は二値化され、レジスタ回路とカウンタ回路とにより計数される。そして、インターフェース回路を介して、制御部112と信号の送受信が行われ、表示部115に、現在時刻や現在日付或いはカレンダー情報等が表示される。通信部114は、従来の携帯電話と同様の機能を有し、無線部117、音声処理部118、切替部119、増幅部120、音声入出力部121、電話番号入力部122、着信音発生部123及び呼制御メモリ部124を備えている。無線部117は、音声データ等の各種データを、アンテナ125を介して基地局と送受信のやりとりを行う。音声処理部118は、無線部117又は増幅部120から入力された音声信号を符号化及び複号化する。増幅部120は、音声処理部118又は音声入出力部121から入力された信号を、所定のレベルまで増幅する。音声入出力部121は、スピーカやマイクロフォン等からなり、着信音や受話音声を拡声したり、音声を集音したりする。また、着信音発生部123は、基地局からの呼び出しに応じて着信音を生成する。切替部119は、着信時に限って、音声処理部118に接続されている増幅部120を着信音発生部123に切り替えることによって、着信音発生部123において生成された着信音が増幅部120を介して音声入出力部121に出力される。なお、呼制御メモリ部124は、通信の発着呼制御に係るプログラムを格納する。また、電話番号入力部122は、例えば、0から9の番号キー及びその他のキーを備えており、これら番号キー等を押下することにより、通話先の電話番号等が入力される。電圧検出部116は、電源部111によって制御部112等の各機能部に対して加えられている電圧が、所定の値を下回った場合に、その電圧降下を検出して制御部112に通知する。このときの所定の電圧値は、通信部114を安定して動作させるために必要な最低限の電圧として予め設定されている値であり、例えば、3V程度となる。電圧検出部116から電圧降下の通知を受けた制御部112は、無線部117、音声処理部118、切替部119及び着信音発生部123の動作を禁止する。特に、消費電力の大きな無線部117の動作停止は、必須となる。さらに、表示部115に、通信部114が電池残量の不足により使用不能になった旨が表示される。すなわち、電圧検出部116と制御部112とによって、通信部114の動作を禁止し、その旨を表示部115に表示することができる。この表示は、文字メッセージであっても良いが、より直感的な表示として、表示部115の表示面の上部に表示された電話アイコンに、×バツ印を付けるようにしても良い。なお、通信部114の機能に係る部分の電源を、選択的に遮断することができる電源遮断部126を備えることで、通信部114の機能をより確実に停止することができる。上述したように、本実施形態の携帯情報機器110によれば、高品質化された圧電振動子1を備えているので、携帯情報機器自体も同様に高品質化を図ることができる。さらにこれに加え、長期にわたって安定した高精度な時計情報を表示することができる。次に、本発明に係る電波時計の一実施形態について、図20を参照して説明する。本実施形態の電波時計130は、図20に示すように、フィルタ部131に電気的に接続された圧電振動子1を備えたものであり、時計情報を含む標準の電波を受信して、正確な時刻に自動修正して表示する機能を備えた時計である。日本国内には、福島県40kHzと佐賀県60kHzとに、標準の電波を送信する送信所送信局があり、それぞれ標準電波を送信している。40kHz若しくは60kHzのような長波は、地表を伝播する性質と、電離層と地表とを反射しながら伝播する性質とを併せもつため、伝播範囲が広く、上述した2つの送信所で日本国内を全て網羅している。電波時計以下、電波時計130の機能的構成について詳細に説明する。アンテナ132は、40kHz若しくは60kHzの長波の標準電波を受信する。長波の標準電波は、タイムコードと呼ばれる時刻情報を、40kHz若しくは60kHzの搬送波にAM変調をかけたものである。受信された長波の標準電波は、アンプ133によって増幅され、複数の圧電振動子1を有するフィルタ部131によって濾波、同調される。本実施形態における圧電振動子1は、上述した搬送周波数と同一の40kHz及び60kHzの共振周波数を有する水晶振動子部138、139をそれぞれ備えている。さらに、濾波された所定周波数の信号は、検波、整流回路134により検波復調される。続いて、波形整形回路135を介してタイムコードが取り出され、CPU136でカウントされる。CPU136では、現在の年、積算日、曜日、時刻等の情報を読み取る。読み取られた情報は、RTC137に反映され、正確な時刻情報が表示される。搬送波は、40kHz若しくは60kHzであるから、水晶振動子部138、139は、上述した音叉型の構造を持つ振動子が好適である。なお、上述の説明は、日本国内の例で示したが、長波の標準電波の周波数は、海外では異なっている。例えば、ドイツでは77.5KHzの標準電波が用いられている。従って、海外でも対応可能な電波時計130を携帯機器に組み込む場合には、さらに日本の場合とは異なる周波数の圧電振動子1を必要とする。上述したように、本実施形態の電波時計130によれば、高品質化された圧電振動子1を備えているので、電波時計自体も同様に高品質化を図ることができる。さらにこれに加え、長期にわたって安定して高精度に時刻をカウントすることができる。なお、本発明の技術的範囲は上述した実施形態に限定されるものではなく、本発明の趣旨を逸脱しない範囲において種々の変更を加えることが可能である。例えば、上述した実施形態では、トリミング工程S94を行うものとしたが、行わなくてもよい。またセパレーター83は、上述した実施形態に示したものに限られず、例えば透明材料により形成されていなくても良い。また、上述した実施形態では、貼付工程S101の際、セパレーター83を、リッド基板用ウエハ50の表面50bに、その全面にわたって覆うように貼り付けるものとしたが、少なくともスクライブラインM’を覆えば、適宜構成を変更することが可能である。例えば、セパレーター83を、スクライブラインM’に沿って延在する帯状に複数設け、各スクライブラインM’を覆うように各別に貼り付けてもよい。また、上述した実施形態では、ブレーキング工程においてリッド基板用ウエハ50の表面50bにスクライブラインM’を形成する一方、ベース基板用ウエハ40の裏面40bから切断刃70を押し当てる場合について説明したが、これに限られない。例えば、ベース基板用ウエハ40の裏面40bにスクライブラインM’を形成する一方、リッド基板用ウエハ50の表面50bから切断刃70を押し当ててもよい。また上述した実施形態では、エクスパンド工程S113を行うものとしたが、行わなくてもよい。さらに上述した実施形態では、ウエハ接合体60の切断に際し、マガジン82を用いたが、用いなくてもよい。また、圧電振動子の製造方法は、スクライブ工程S95と、貼付工程S101と、切断工程S100とを有するガラス体の切断方法を用いていれば、上述した実施形態に示したものに限られない。例えば、保護膜形成工程S115はなくてもよい。また、この方法で製造される圧電振動子1が、圧電振動片として音叉型の圧電振動片5とは異なる構造、例えば厚み滑り振動片等を備えていてもよい。さらに、ベース基板2に凹部3aを形成してもよく、両基板2,3に凹部3aをそれぞれ形成してもよい。また上述した実施形態では、上述したガラス体の切断方法を用いて、圧電振動片5がキャビティCに封入された圧電振動子1を製造するものとしたが、圧電振動片とは異なる電子部品がキャビティに封入可能なパッケージを製造することも可能である。さらに、上述したガラス体の切断方法は、パッケージ製造の一工程として用いなくてもよく、ガラス体を切断するときに単独で適用可能である。また上述した実施形態では、上述したガラス体の切断方法を用いて、2枚のウエハ40,50が接合材23を介して接合されたウエハ接合体60を切断するものとしたが、3枚以上のガラス基板が接合材を介して接合されてなる接合ガラスの切断にも、上述したガラス体の切断方法を適用することが可能である。さらに、1枚のガラス基板の切断にも上述したガラス体の切断方法を適用することが可能である。その他、本発明の趣旨に逸脱しない範囲で、前記実施形態における構成要素を周知の構成要素に置き換えることは適宜可能であり、また、前記した変形例を適宜組み合わせてもよい。"